(57)【要約】 【課題】  ＩＩＩ−Ｖ族半導体からなる積層体をバッチ方式で繰り返し製造する気相成長装置の運転を管理する方法であって、ドーパント元素によるメモリ効果の影響を低減し、効率よく発光素子を製造できる方法を提供する。【解決手段】発光素子とする前のｎ型半導体層、およびｐ型半導体層を有する積層体において、該ｎ型半導体層中のｐ型ドーパント量を測定する、及び／又は該ｐ型半導体層中のｎ型ドーパント量を測定することにより、該気相成長装置の運転の可否を判断することを特徴とする方法を提供する。【選択図】なし【特許請求の範囲】
【請求項１】
ＩＩＩ族原料ガス、ドーパント原料ガス、及びＶ族原料ガスを上流側から下流側に配置した基板上に供給することにより、該基板上にｎ型ドーパントをドープしたｎ型半導体層、及びｐ型ドーパントをドープしたｐ型半導体層を少なくとも有するＩＩＩ−Ｖ族半導体からなる積層体を、バッチ方式で繰り返し製造する気相成長装置の運転管理方法であって、
該ｎ型半導体層中のｐ型ドーパント量を測定する、及び／又は該ｐ型半導体層中のｎ型ドーパント量を測定することにより、該気相成長装置の運転の可否を判断することを特徴とする方法。
【請求項２】
ｎ型半導体層中のｐ型ドーパント量を測定する方法が、バッチ方式で繰り返し製造した各積層体におけるｎ型半導体層中のｐ型ドーパント量とその積層体を製造するまでに気相成長装置内に供給したｐ型ドーパント原料ガスの累積供給量との関係を予め求めておき、該累積供給量によりｐ型ドーパント量を算出する方法であり、
ｐ型半導体層中のｎ型ドーパント量を測定する方法が、バッチ方式で繰り返し製造した各積層体におけるｐ型半導体層中のｎ型ドーパント量とその積層体を製造するまでに気相成長装置内に供給したｎ型ドーパント原料ガスの累積供給量との関係を予め求めておき、該累積供給量によりｎ型ドーパント量を算出する方法であることを特徴とする請求項１に記載の方法。
【請求項３】
ｎ型半導体層中のｐ型ドーパント量、及び／又はｐ型半導体層中のｎ型ドーパント量が１×１０１７ａｔｏｍｓ／ｃｍ３を超えた場合に、気相成長装置の運転を中止する請求項１又は２に記載の方法。
【請求項４】
ｐ型ドーパントがマグネシウムであり、ｎ型半導体層中のマグネシウム量を測定する請求項１〜３の何れかに記載の方法。
【請求項５】
請求項１〜４の何れかに記載の方法を使用して、気相成長装置によりバッチ方式で繰り返し積層体を製造する方法。
【請求項６】
ｎ型半導体層中のｐ型ドーパント量、及び／又はｐ型半導体中のｎ型ドーパント量が１×１０１７ａｔｏｍｓ／ｃｍ３を超える積層体が確認された際、
基板の下流側端部よりも上流側であって、かつ、ｐ型ドーパント原料ガス、及び／又はｎ型ドーパント原料ガスが接触する気相成長装置の部材を少なくとも交換して積層体を製造することを特徴とする請求項５に記載の方法。
【請求項７】
請求項５又は６に記載の方法により積層体を製造した後、得られた積層体に電極を形成して発光素子を製造する方法。
【発明の詳細な説明】
【技術分野】
【０００１】
本発明は、ＩＩＩ−Ｖ族半導体からなる積層体をバッチ方式で製造する気相成長装置の新規な運転管理方法に関する。さらに、本発明は、該運転管理方法を使用して、バッチ方式で該積層体を繰り返し製造する新規な方法に関する。
【背景技術】
【０００２】
ＩＩＩ−Ｖ族半導体は、可視領域から紫外領域に相当するエネルギー帯の全領域でその多くが直接遷移型のバンド構造を持ち、高効率な発光素子の作製が可能である。そのため発光ダイオードおよびレーザーダイオードの研究が活発に行われ、現在では、可視領域から近紫外領域までの発光ダイオード、青色レーザーダイオードなどの半導体素子が製品化されている。
【０００３】
このような半導体素子は、ＩＩＩ−Ｖ族半導体からなる積層体により構成される。該積層体は、公知の結晶成長法を用いて、例えば、基板上にバッファ層、Ｎ型キャップ層、Ｎ型クラッド層、活性層、Ｐ型クラッド層、Ｐ型キャップ層をエピタキシャル成長させて作製されている。このような結晶成長法は、バッチ方式の気相成長装置を使用して行われる。最終製品となる発光ダイオード、青色レーザーダイオードなどの半導体素子を作製するには、このようなＩＩＩ−Ｖ族半導体からなる積層体を、さらに、電極形成、パッケージ化等の工程に供する必要がある。
【０００４】
ところが、同じ気相成長装置を使用して、繰り返しバッチ方式で行われる結晶成長において、気相成長装置の反応炉内に残留するドーパント元素等の影響が非常に大きいことが判明した。これは、ドーパント元素のメモリ効果として知られている（例えば、特許文献１参照）。メモリ効果とは、バッチ処理方式において、前バッチで使用した化合物が反応炉内に残留し、次バッチで該化合物またはその分解物等が脱離し、結晶中に取り込まれるものである。具体的には、ＩＩＩ−Ｖ族半導体からなる積層体を製造した後には、原料の流通経路であり基板加熱時に高温となる反応炉内壁面に、原料に由来するＩＩＩ族原子（Ａｌ、Ｇａ、Ｉｎ）とＶ族原子とを主成分とする堆積物が形成される。この堆積物と共にドーパント元素も反応炉内壁面付着する。ドーパント元素は、新たなバッチ処理において反応炉内温度が上昇することによって脱離するものと考えられる。実際に、ドーパント元素が残留した装置内において、該バッチ処理を行うと、結晶中にドーパント元素が不純物として結晶成長時に取り込まれ、結晶表面の平滑性が悪化し、結晶品質が悪化する傾向にあった。結果として、発光素子の性能の指標である発光効率が低下する傾向にあった。
【０００５】
このような問題を解決するため、例えば、特許文献１には、ｎ型半導体層とｐ型半導体層とを別の装置を用いて各々製造する、所謂、マルチチャンバ方式による気相成長装置が提案されている。この装置を使用すれば、ｎ型半導体層に含まれるｐ型ドーパント量、及びｎ型半導体層に含まれるｐ型ドーパント量を低減することができる。
【０００６】
しかしながら、該装置は、少なくとも２つの反応炉を有さなければならいこと、およびそれに伴い原料供給手段も複数必要となるため複雑な装置となり、さらに、運転が煩雑となり、装置の価格も高くなるといった点で改善の余地があった。
【０００７】
これに対して、同一（単一）の気相成長装置内で半導体素子をバッチ方式で繰り返し製造する際、反応炉内に堆積する堆積物をクリーニングした後、半導体素子を製造する方法が提案されている（例えば、特許文献２参照）。この方法によれば、残留ＩＩＩ族元素（ＩＩＩ族元素化合物）が次バッチに与える影響を低減することができる。
【０００８】
しかしながら、本発明者等の検討によれば、ドーパント元素は、ＩＩＩ族元素とは異なり反応炉内に残留しやすく、該クリーニングによっても取り除くことができないことが分かった。以上のことから、安価な単一の気相成長装置を使用した半導体素子の繰り返し製造において、残留ドーパントの影響が少ない、半導体素子の製造方法の開発が強く望まれていた。
【先行技術文献】
【特許文献】
【０００９】
【特許文献１】特開２０１２−２４８６６６号公報
【特許文献２】特開２０１０−２５８３７５号公報
【発明の概要】
【発明が解決しようとする課題】
【００１０】
通常、最終製品である発光素子の品質は、発光状況によって判断されている。しかしながら、気相成長装置で製造されたＩＩＩ−Ｖ族半導体からなる積層体を最終製品にするためには、該積層体のエッチング、電極形成、切断等の２次加工等の複数の仕上げ工程が必要であるため、最終製品の品質判断では、該メモリ効果が発光効率低下の主原因であるかを判断することが困難であった。また、該仕上げ工程後に発光素子の品質判断をする方法では、結晶成長等の初期工程に問題ある場合、製品（発光素子）の破棄だけでなく、後工程の工数の無駄によりコストが上昇してしまうという問題があった。
【００１１】
そのため、最終製品を製造する前に（中途工程で）メモリ効果による発光効率の低下が管理できれば、不要な製品の製造をより低減できるようになる。加えて、破壊検査を行うことなく、メモリ効果による発光効率の低下が管理できれば、より一層、生産効率を向上することができる。
【００１２】
本発明はこのような実状に鑑みてなされ、その目的は、安価な単一の気相成長装置を使用した半導体素子の繰り返し製造において、ドーパントのメモリ効果をなるべく低減し、効率よくＩＩＩ-Ｖ族半導体からなる積層体、最終的には、発光効率を高い水準に維持した半導体素子を継続的に効率よく製造できる気相成長装置の運転方法、および該積層体の製造方法を提供することにある。
【課題を解決するための手段】
【００１３】
本発明者等は、上記課題を解決するため、種々の検討を行った。そして、同一（単一）の気相成長装置によりバッチ方式で製造したＩＩＩ−Ｖ族半導体からなる積層体のｎ型半導体層中のｐ型ドーパント量、及び／又はｐ型半導体層中のｎ型ドーパント量を測定して該気相成長装置の運転の可否を判断することにより、該積層体の生産性を高められることを見出し、本発明を完成するに至った。さらに、ｎ型半導体層中のｐ型ドーパント量は、その気相成長装置に供給したｐ型ドーパント量の累積供給量と相関があり、また、ｐ型半導体層中のｎ型ドーパント量は、その気相成長装置に供給したｎ型ドーパント量の累積供給量と相関があることを見出し、この相関を利用して気相成長装置の運転方法を管理すれば、発光効率を高い水準に維持した半導体素子を継続的により効率よく製造できることを見出し、本発明を完成するに至った。
【００１４】
すなわち、第一の本発明は、
ＩＩＩ族原料ガス、ドーパント原料ガス、及びＶ族原料ガスを下流側に配置した基板上に対して供給することにより、該基板上にｎ型ドーパントをドープしたｎ型半導体層、及びｐ型ドーパントをドープしたｐ型半導体層を少なくとも有するＩＩＩ−Ｖ族半導体からなる積層体を、バッチ方式で繰り返し製造する気相成長装置の運転管理方法であって、
該ｎ型半導体層中のｐ型ドーパント量を測定する、及び／又は該ｐ型半導体層中のｎ型ドーパント量を測定することにより、該気相成長装置の運転の可否を判断することを特徴とする方法である。
【００１５】
第一の本発明においては、
ｎ型半導体層中のｐ型ドーパント量を測定する方法が、バッチ方式で繰り返し製造した各積層体におけるｎ型半導体層中のｐ型ドーパント量とその積層体を製造するまでに気相成長装置内に供給したｐ型ドーパント原料ガスの累積供給量との関係を予め求めておき、該累積供給量によりｐ型ドーパント量を算出する方法であり、
ｐ型半導体層中のｎ型ドーパント量を測定する方法が、バッチ方式で繰り返し製造した各積層体におけるｐ型半導体層中のｎ型ドーパント量と、その積層体を製造するまでに気相成長装置内に供給したｎ型ドーパント原料ガスの累積供給量との関係を予め求めておき、該累積供給量によりｎ型ドーパント量を算出する方法であることが好ましい。こうすることにより、より一層、簡便な方法で発光効率を高い水準に維持した半導体素子を継続的に効率よく製造することができる。
【００１６】
第二の本発明は、上記第一の本発明の方法を使用して、気相成長装置によりバッチ方式で繰り返し積層体を製造する方法である。
【発明の効果】
【００１７】
本発明によれば、中途工程の積層体におけるｎ型半導体層中のｐ型ドーパント量、及び／又はｐ型半導体層中のｎ型ドーパント量を測定して気相成長装置の運転の可否を判断するため、ドーパントのメモリ効果による不良品の発生を抑制することができる。そして、高品質の該積層体、ひいては高発光効率の半導体素子を継続的に効率よく製造できる。
【００１８】
さらに、積層体におけるｎ型半導体層中のｐ型ドーパント量と、ｐ型ドーパント原料ガスの累積供給量との相関、及び／又はｐ型半導体層中のｎ型ドーパント量と、ｎ型ドーパント原料ガスの累積供給量との相関を予め調べておけば、破壊検査をすることがなくなるため、より無駄なく高品質の該積層体、および高発光効率の半導体素子を継続的に効率よく製造できる。
【図面の簡単な説明】
【００１９】
【図１】図１は、ＩＩＩ−Ｖ族半導体からなる積層体の一例である。
【図２】図２は、本発明で好適に使用できる気相成長装置の断面図である。
【図３】図３は、実施例１で作製した各積層体におけるｎ型半導体層中のｐ型ドーパント量（ＳＩＭＳ（二次イオン質量分析）で測定した濃度）と気相成長装置内に供給したｐ型ドーパント原料ガスの累積供給量との関係を示した図である。
【図４】図４は、実施例１で作製した各積層体からなる発光素子（ＬＥＤ）の発光効率比（最初のバッチを１とした場合の外部量子効率の比）と各積層体のｎ型半導体層中に含まれるｐ型ドーパント量との関係を示した図である。
【図５】図５は、実施例２で作製した各積層体からなる発光素子（ＬＥＤ）の発光効率比と各積層体を製造するまでにｐ型ドーパント原料ガスを供給した累積供給量との関係を示した図である。
【発明を実施するための形態】
【００２０】
以下、本発明を、図面に示す実施形態に基づき説明する。
【００２１】
本発明は、基板上にｎ型ドーパントをドープしたｎ型半導体層、及びｐ型ドーパントをドープしたｐ型半導体層を少なくとも有するＩＩＩ−Ｖ族半導体からなる積層体を、バッチ方式で繰り返し製造する気相成長装置の運転管理方法である。先ず、製造の対象となる積層体について説明する。
【００２２】
（ＩＩＩ族−Ｖ族半導体よりなる積層体）
本発明の運転管理方法を使用して製造される積層体は、基板上にｎ型ドーパントをドープしたｎ型半導体層、及びｐ型ドーパントをドープしたｐ型半導体層を少なくとも有するＩＩＩ族−Ｖ族半導体よりなる積層体である。
【００２３】
ＩＩＩ−Ｖ族半導体のＩＩＩ族元素およびＶ族元素は特に制限されるものではなく、ＩＩＩ族元素としてＡｌ、Ｇａ、Ｉｎ、Ｂ等が挙げられ、Ｖ族元素としてＮ、Ａｓ、Ｐ等が挙げられる。
【００２４】
その中でも、本発明の効果が最もよく発揮されるのは、ＡｌＡＧａＢＢＣＮで表され、前記組成式中のＡ、ＢおよびＣが、Ａ＋Ｂ＋Ｃ＝１、０．５≦Ａ≦１、０≦Ｂ≦０．５、０≦Ｃ≦０．１である関係を満足する半導体であり、発光波長が２００〜３５０ｎｍの発光素子を形成できるＡｌＧａＢＮ系の半導体よりなる積層体である。
【００２５】
ＩＩＩ−Ｖ族半導体の中でもＩＩＩ族窒化物半導体は、結晶成長温度が高く、炉内に付着したドーパント元素を含む化合物が結晶成長時に分解・脱離しやすい。そのため、ドーパントによるメモリ効果が顕著に現れる傾向がある。特に、前記組成式ＡｌＡＧａＢＢＣＮで表されるＩＩＩ族窒化物単結晶は、高い結晶成長温度を必要とするためメモリ効果がより現れやすい。
【００２６】
代表的な積層体を図１に示す。なお、図１には、基板を記載しているが、発光デバイスとする際は、該基板は除去したり、薄膜化したり、凹凸形状を設けたりすることも可能である。基板は、ＩＩＩ−Ｖ族半導体からなる単結晶がその上に成長できるものであれば特に制限されるものではないが、サファイア基板、ＡｌＮ単結晶基板、単結晶Ｓｉ基板、単結晶ＳｉＣ基板が好適に用いられる。
【００２７】
図１に示した通り、本発明で製造する積層体は、基板１上に、ｎ型クラッド層２（ｎ型半導体層２’）、活性層３、電子ブロック層４、ｐ型クラッド層５、ｐ型キャップ層６（ｐ型クラッド層５、及びｐ型キャップ層６は、ｐ型半導体層７に該当する）の構造とすることができる。
【００２８】
なお、ｎ型半導体層２’は、ｎ型クラッド層２の単層としているが、組成、ｎ型ドーパント量が異なる多層から構成されてよい。ｎ型半導体層２’、またはｐ型半導体層７が多層から形成される場合には、ｎ型半導体層中のｐ型ドーパント量、及びｐ型半導体層中のｎ型ドーパント量は、平均値を算出するものとする。
【００２９】
また、活性層３、電子ブロック層４は、ｎ型ドーパント原料ガス、ｐ型ドーパント原料ガスが供給されたものであってもよし、アンドープなものであってもよい。ドーパント原料ガスが供給された場合には、活性層３、電子ブロック層５を形成する際に供給されたドーパント原料ガスは、累積供給量に含むものとする。
【００３０】
ｎ型半導体層のドーパント元素は特に制限されるものではないが、Ｓｉ、Ｇｅ等を用いることができる。ｐ型半導体層のドーパント元素は特に制限されるものではないが、Ｍｇ、Ｂｅ等を用いることができる。
【００３１】
以上のような積層体は、気相成長装置によって製造することができる。次に、この気相成長装置について説明する。
【００３２】
（気相成長装置）
なお、本発明の係る結晶成長においては、各層を単結晶の状態で結晶成長させる方法を用いることが好ましく、そのような方法であれば、特に制限さるものではないない。具体的には、たとえば、有機金属気相成長法（ＭＯＣＶＤ法）、分子線成長法（ＭＢＥ法）、ハライド気相成長法（ＨＶＰＥ法）などが挙げられる。中でも、膜厚制御性および量産性の観点でＭＯＣＶＤ法が有利である。以下の説明においては、ＭＯＣＶＤ法を用いた気相成長装置の例を説明する。
【００３３】
横型装置の一例を断面図として図２に示す。装置構造ついては、横型、縦型等の異なる構造が考えられ得るが、こうした構造に関して特に制限されるものではない。
【００３４】
まず、気相成長装置の下流側に結晶成長用の基板１１は、配置のために、支持台１２の上に設置される。なお、気相成長装置の上流側は、原料ガスが供給される側である。
【００３５】
支持台１２は局所加熱方式で加熱体１３により加熱できるようにする。加熱体１３の加熱方式は、誘導電流加熱方式、抵抗加熱方式、光加熱方式等が適用可能であるが、特に制限されるものではない。基板１１、支持台１２、および加熱体１３は、上流側整流筒１４、および下流側整流筒１５により覆われる構造とすることが好ましい。なお、この上流側整流筒１４、及び下流側整流筒１５は、両者が一体となった一つの整流筒であってもよく、また、さらに細分化された部材より構成されていてもよい。これら整流筒は、ドーパント原料を含まない材質で形成されるか、該材質で表面をコーティングしたもので形成される。具体的には、ＡｌＮ、ＢＮ、あるいはこれらの混合物で形成されるまたはコーティングされていることが好ましい。コーティング部分は、上流側整流筒１４、及び下流側整流筒１５のうち、加熱体１３の加熱時に被コーティング基材が分解温度に達する部分を少なくとも含むことが好ましい。
【００３６】
上流側整流筒１４の鉛直方向中央部には、ＩＩＩ族原料ガスとＶ族原料ガスとを隔離して供給できるように、隔離板１６を設置する。ＩＩＩ族原料ガスとＶ族源原料ガスの上下の位置関係は特に制限されるものではないが、ＩＩＩ族原料ガス供給手段１７が上側に配置され、Ｖ族原料ガス供給手段１８が下側に配置されるように調整することが好ましい。なお、隔離板１６も、ドーパント原料を含まない材質で形成されるか、該材質で表面をコーティングしたもので形成される。
【００３７】
ドーパント原料ガスの供給方法は、特に制限されるものではないが、ｎ型のドーパント原料ガスはＶ族源ガスと、ｐ型のドーパント原料ガスはＩＩＩ族原料ガスと共に反応炉内にそれぞれ供給することが好ましい。
【００３８】
（バッチ方式による積層体の製造方法）
次に、本発明に係るｎ型ドーパントをドープしたｎ型半導体層と、ｐ型ドーパントをドープしたｐ型半導体層とを少なくとも含むＩＩＩ−Ｖ族半導体からなる積層体の製造方法を説明する。以下の製造方法は、図１の積層体を製造する１バッチの例である。
【００３９】
まず、基板１１を用意し、支持台１２上に搭載する。該基板上に、公知の気相成長方法を用いて各層を成長する。以下に、ＭＯＣＶＤ法により積層体を製造する際の一例を説明する。
【００４０】
ＭＯＣＶＤ法により積層体を製造する場合には、ＩＩＩ族原料ガスとしては、Ａｌ源としてトリメチルアルミニウム（ＴＭＡｌ）、Ｇａ源ガスとしてトリメチルガリウム（ＴＭＧａ）、Ｉｎ源としてトリメチルインジウム（ＴＭＩｎ）等を用いることができる。なお、ＨＶＰＥ法を採用する場合には、ＩＩＩ族原料ガスは、ハロゲン化ＩＩＩ族ガスを使用すればよい。
【００４１】
Ｖ族原料ガスとしては、窒素源としてアンモニア、ヒドラジン等を用いることができる。
【００４２】
ｎ型半導体層を形成する際のｎ型ドーパント原料ガスは、特に制限されるものではないが、ドーパントがＳｉの場合にはテトラエチルシラン（ＴＥＳｉ）、モノシラン（ＳｉＨ４）、四塩化ケイ素（ＳｉＣｌ４）等を用いることができる。ドーパントがＧｅの場合には、テトラエチルゲルマニウム（ＴＥＧｅ）、ゲルマンガス（ＧｅＨ４）等を用いることができる。ｎ型ドーパント原料ガスの流量は、公知の条件と変わらないが、例えば、ＴＥＳｉを用いる場合には、ＴＥＳｉ流量を０．１〜１００ｎｍｏｌ／ｍｉｎで供給することが好ましい。
【００４３】
ｐ型半導体層を形成する際のｐ型ドーパント原料ガスは、特に制限されるものではないが、ドーパントがＭｇの場合にはビス（シクロペンタジエニル）マグネシウム等を用いることができる。ドーパントがＢｅの場合にはビス（シクロペンタジエニル）ベリリウム等を用いることができる。ｎ型ドーパント原料ガスの流量は、公知の条件と変わらないが、例えば、ビス（シクロペンタジエニル）マグネシウムを用いる場合、０．０５〜５０μｍｏｌ／ｍｉｎで供給することが好ましい。
【００４４】
これらＩＩＩ族原料ガスの供給量比、Ｖ族原料ガス、およびドーパント原料ガスの供給量を調製することにより、所望とする組成を満足するＩＩＩ−Ｖ族半導体（単結晶）からなる各層を成長させて積層体を製造すればよい。
【００４５】
具体的には、図１に示す積層体を製造する場合には、基板１上に、所望とする組成を満足するように、ＩＩＩ族原料ガスの供給量比、Ｖ族原料ガス、およびドーパント原料ガス供給量を調製し、基板１上に、ｎ型クラッド層２（ｎ型半導体層２’）、活性層３、電子ブロック層４、ｐ型クラッド層５、ｐ型キャップ層６（ｐ型クラッド層５、及びｐ型キャップ層６は、ｐ型半導体層７）を形成すればよい。なお、基板１のサーマルクリーニングの条件、基板１の成長時の温度等は、公知の方法を採用することができる。
【００４６】
全ての半導体層の成長が完了した後、公知の方法にて、本発明に係る半導体層が積層された基板（積層体）を気相成長装置から取り出す。
【００４７】
以上がＭＯＣＶＤ法による積層体の製造方法（１バッチ分）である。なお、次のバッチで積層体を製造する前には、ＩＩＩ族原料ガス由来の堆積物の影響をなくすため、特許文献２に記載のクリーニング方法を採用することが好ましい。
【００４８】
通常であれば、同じ気相成長装置を使用して、繰り返し積層体を製造する。その際、気相成長装置内にドーパント原料ガス由来の堆積物が堆積し、メモリ効果により最終製品である発光素子の発光効率を低下させる。本発明の方法によれば、発光素子の発光効率を高い水準に維持した半導体素子を継続的により効率よく製造できる。
【００４９】
（ＩＩＩ−Ｖ族半導体からなる積層体の運転管理方法）
（バッチ方式で繰り返し積層体を製造する際の運転管理方法）
単一の気相成長装置（結晶成長部が一つである気相成長装置）を使用した場合には、前記の「バッチ方式による積層体の製造方法」を繰り返し行う。本発明は、最終的に得られる発光素子の発光効率の低下を抑制させるため、得られた積層体のｎ型半導体層中のｐ型ドーパント量、及び／又はｐ型半導体層中のｎ型ドーパント量を測定することにより、該気相成長装置の運転の可否を判断するものである。
【００５０】
本発明者等は、積層体のｎ型半導体層中のｐ型ドーパント量、及び／又はｐ型半導体層中のｎ型ドーパント量は発光効率（以下、発光効率は外部量子効率を指す）に相関があることを見出した。そして、単一の気相成長装置を使用する場合、発光効率と該ドーパント量との相関を予め調べておけば、積層体、および発光素子の品質管理を行うことができることを見出した。例えば、一バッチ目で製造した積層体からなる発光素子の発光効率を１とし、良品の発光効率を０．７までと決めた場合、各層のドーパント量と発光効率との相関からその気相成長装置で製造可能な積層体のバッチ数が予測できる。そのため、良品の発光効率の値（一バッチ目に対する良品の発光効率の割合）を決めてやれば、積層体を製造する際の運転管理が可能となる。なお、当然のことではあるが、良品の発光効率の値（一バッチ目に対する良品の発光効率の割合：以下、「発光効率比」とする場合もある）は、使用目的等に応じて適宜決定すればよいが、より安定した製品を製造するためには、０．８５以上に決定することが好ましく、さらには０．９５以上に決定することが好ましい。
【００５１】
発光素子は、積層体を製造した後、電極形成工程等の多くの工程を必要とする。発光素子の発光状況を確認して品質管理を実施するのは当然のことであるが、この積層体の時点で品質を確認できれば、不要な積層体について電極形成等を行わなくても済むため、生産性の向上に繋がる。そして、積層体の時点で品質を確認できれば、特にメモリ効果による品質低下を確認できれば、その時点で気相成長装置の運転を止め、メモリ効果対策（例えば、気相成長装置の部品交換等）を実施することができる。本発明は、バッチ方式で繰り返し積層体を製造する際、ｎ型半導体層中のｐ型ドーパント量を測定する、及び／又は該ｐ型半導体中のｎ型ドーパント量を測定することにより、該気相成長装置の運転の可否を判断するため、効率のよい気相成長装置の運転を実施することができる。その結果、発光素子の発光効率の低下を抑制することができる。本発明は、ｎ型半導体層作製時にｐ型ドーパントが多量に混入すると、ｎ型ドーパントの効果が打ち消された結果、ｎ型半導体特性が悪化し、発光素子を作製しても十分な発光効率を得られない場合があり、また、ｐ型半導体作製時におけるｎ型ドーパントの混入も同様の問題を引き起こす場合があることを利用したものである。
【００５２】
（ドーパント量の測定方法）
次に、ｎ型半導体層中のｐ型ドーパント量を測定する、及び／又は該ｐ型半導体中のｎ型ドーパント量を測定する具体的な方法について説明する。まず、上記積層体の製造方法で、ＩＩＩ−Ｖ族半導体からなる積層体を繰り返し製造する。そして、各バッチで製造した積層体の一部を取出し、ｎ型半導体層中のｐ型ドーパント量およびｐ型半導体層中のｎ型ドーパント量を測定する。積層体から取出す一部は、各バッチの積層体においてほぼ同じ位置であることが好ましい。測定方法は特に制限されないが、ＳＩＭＳにて測定することができる。このドーパント量の測定は、積層体の製造後、可及的速やかに実施し、次バッチの積層体の製造を実施するかどうかの判断指標とする。
【００５３】
該積層体において、気相成長装置の運転の可否を決定する、ｎ型半導体層中のｐ型ドーパント量、及び／又はｐ型半導体中のｎ型ドーパント量は、１×１０１７ａｔｏｍｓ／ｃｍ３以下とすることが好ましい。該ドーパント量を１×１０１７ａｔｏｍｓ／ｃｍ３以下とすることで、以下の実施例からすると、例えば、発光効率比０．７以上となる良品を効率よく製造できる。つまり、ｎ型半導体層中のｐ型ドーパント量、及び／又はｐ型半導体中のｎ型ドーパント量が、１×１０１７ａｔｏｍｓ／ｃｍ３超えない場合には良品の積層体と判断し、次バッチの積層体を製造する。一方、ドーパント量が１×１０１７ａｔｏｍｓ／ｃｍ３以上となった場合には、不良品の積層体と判断し、次バッチの積層体を製造せず、気相成長装置に対してメモリ効果対策を実施する。該ドーパント量が１×１０１７ａｔｏｍｓ／ｃｍ３を超える場合には、ｎ型または／およびｐ型特性が悪化し、また表面平滑性が悪化し高品質なｎ型半導体層または／およびｐ型半導体層を得ることができない傾向にある。
【００５４】
より良好なｎ型または／およびｐ型特性を有する高品質な積層体を効率よく得るためには、該ドーパント量の基準を８×１０１６ａｔｏｍｓ／ｃｍ３とすることが好ましい（８×１０１６ａｔｏｍｓ／ｃｍ３を超えない場合には、良品の積層体が得られるため、次バッチの積層体の製造を行い、８×１０１６ａｔｏｍｓ／ｃｍ３を超える場合には、不良品の積層体と判断し、次バッチの積層体を製造せず、気相成長装置に対してメモリ効果対策を実施する。）。該ドーパント量を８×１０１６ａｔｏｍｓ／ｃｍ３以下とすることで、以下の実施例からすると、例えば、発光効率比０．８５以上となる良品を効率よく製造できる。
【００５５】
さらに、より平滑な表面を有する高品質な積層体を得るためには、該ドーパント量の基準を５×１０１６ａｔｏｍｓ／ｃｍ３（良品：５×１０１６ａｔｏｍｓ／ｃｍ３以下、不良品：５×１０１６ａｔｏｍｓ／ｃｍ３を超える）とすることがより好ましい。該ドーパント量を５×１０１６ａｔｏｍｓ／ｃｍ３以下とすることで、以下の実施例からすると、例えば、発光効率比０．９５以上となる良品を効率よく製造できる。
【００５６】
また、本発明では、バッチ方式で繰り返し製造した各積層体におけるｎ型半導体層中のｐ型ドーパント量（上記のＳＩＭＳ測定により直接測定したドーパント量）とその積層体を製造するまでに気相成長装置内に供給したｐ型ドーパント原料ガスの累積供給量との関係を予め求めておき、該累積供給量によりｐ型ドーパント量を算出することもできる。また、同様に、バッチ方式で繰り返し製造した各積層体におけるｐ型半導体層中のｎ型ドーパント量（上記のＳＩＭＳ法により直接ドーパント量）とその積層体を製造するまでに気相成長装置内に供給したｎ型ドーパント原料ガスの累積供給量との関係を予め求めておき、該累積供給量によりｎ型ドーパント量を算出することもできる。
【００５７】
本発明者等は、同一の気相成長装置であれば、ｎ型半導体層中のｐ型ドーパント量、及びｐ型半導体層中のｎ型ドーパント量は、ｐ型ドーパント原料ガスの累積供給量、及びｎ型ドーパント原料ガスの累積供給量と相関があることを見出した。つまり、ある気相成長装置において、ドーパント原料ガスの累積供給量と、直接測定したｎ型半導体層中のｐ型ドーパント量、及びｐ型半導体層中のｎ型ドーパント量との関係を一度求めておけば、ドーパント原料ガスの累積供給量だけでドーパント量の予測が成り立つことを見出した。例えば、ｎ型半導体層中のｐ型ドーパント量、及び／又はｐ型半導体中のｎ型ドーパント量が基準とした値を超えた時の、気相成長装置内に供給したｐ型ドーパント原料ガスの累積供給量（Ｎｐｍａｘ）、およびｎ型ドーパント原料ガスの累積供給量（Ｎｎｍａｘ）を確認しておけば、同じ気相成長装置を使用する場合には、その累積供給量を超えると気相成長装置の運転を停止し、メモリ効果対策を実施することができる。このＮｐｍａｘ、およびＮｎｍａｘの値は、先ず良品の発光効率比を決定し、それからｎ型またはｐ型半導体層中のドーパント量を求め、そのドーパント量から決定すればよい。なお、当然のことであるが、最初のバッチにおいては、気相成長装置内がメモリ効果を発現しないもの、すなわち、ドーパント由来の堆積物が存在しない気相成長装置を使用する必要がある。
【００５８】
Ｎｐｍａｘ、Ｎｎｍａｘは装置に特有の値であるが、メモリ効果の程度はドーパント原料ガスの累積供給量に比例するため、上記の方法により実験的にＮｐｍａｘ、Ｎｎｍａｘを求める方法は、どのような気相成長装置においても適用可能である。
【００５９】
具体的な運転管理方法としては、気相成長装置を使用してバッチ方式でｎ型ドーパントをドープしたｎ型半導体層、及びｐ型ドーパントをドープしたｐ型半導体層を有する積層体を作製する際に、インプットパラメータをｐ型ドーパント原料ガスの累積供給量及びｎ型ドーパント原料ガスの累積供給量とし、このインプットパラメータと該ｎ型半導体層中のｐ型ドーパントの量、及び／又は該ｐ型半導体中のｎ型ドーパントの量の関係を算出して積層体の良品・不良品の判断を行い、気相成長装置の運転の可否を判断する（良品であれば運転を続け、不良品であれば運転を停止し、メモリ効果対策を実施する。）。この算出方法の根拠として、該インプットパラメータと実際に該積層体のｎ型半導体層に取り込まれるｐ型ドーパント量及びｐ型半導体層の結晶中に取り込まれるｎ型ドーパント量の関係をＳＩＭＳ法の測定値によってグラフ化する。この関係を一度押さえることにより、上記インプットパラメータを用いて直接、積層体の良品・不良品の判断を行うことができる。こうすることにより、該積層体の生産時に製品の破壊検査（例えば、ＳＩＭＳ法）を実施する必要がなくなり、簡便で効率的に製品検査が可能となり、効率よく気相成長装置を運転することができる。なお、当然のことではあるが、累積供給量は、メモリ効果をリセットする対策、例えば、部品交換した後の最初バッチから測定した値である。
【００６０】
（気相成長装置の部材交換）
また、本発明において、積層体が不良品と判断された場合、例えば、ｎ型半導体層中のｐ型ドーパント量、及び／又はｐ型半導体中のｎ型ドーパント量が１×１０１７ａｔｏｍｓ／ｃｍ３を超える積層体があるバッチで確認された際は、基板よりも上流側であって、かつ、ｐ型ドーパント原料ガス、及び／又はｎ型ドーパント原料ガスが接触する気相成長装置の部材を少なくとも交換して、積層体を製造すればよい。気相成長装置のうちドーパント元素による汚染箇所を交換することによって、メモリ効果がリセットされるためである。なお、当然のことではあるが、交換した部材は、メモリ効果を有さない（ドーパント原料の堆積物が存在しない）ものを使用する。
【００６１】
上記のように、例えば、ｎ型半導体層中のｐ型ドーパント量、及び／又はｐ型半導体中のｎ型ドーパント量が１×１０１７ａｔｏｍｓ／ｃｍ３を超える積層体が確認された際、気相成長装置内の、基板の下流側端部よりも上流側であって、かつ、ドーパント原料ガスが接触する部材を交換することにより、該ドーパント元素によるメモリ効果をリセットすることができる。メモリ効果の原因となるドーパント元素が、気相成長装置のうちこの部位に残留するためである。この部位は基板の下流側端部より上流側にあり、かつ積層体の製造時に温度が上昇する部位であるため、付着したドーパント化合物が分解・脱離しやすくメモリ効果を顕著に引き起こしたものと思われる。気相成長装置が図２に示すＭＯＣＶＤ装置の場合、上流側整流筒１４、下流側整流筒１５、隔離板１６を少なくとも交換する。上記部材交換後、繰り返しバッチ方式にて該発光素子の製造を行う場合、部材交換時点から累積で供給したｐ型ドーパントの量、およびｎ型ドーパントの量がそれぞれＮｐｍａｘ、Ｎｎｍａｘを越えなければ良品、超えれば不良品と判断できる。
【実施例】
【００６２】
以下、本発明を、さらに詳細な実施例に基づき説明するが、本発明は、これら実施例に限定されない。
【００６３】
実施例１
本実施例では、有機金属気相成長法（ＭＯＣＶＤ法）を用いて、ｎ型ドーパントとしてＳｉをドープしたｎ型半導体層、及びｐ型ドーパントとしてＭｇをドープしたｐ型半導体層を有する積層体を繰り返して計１５バッチ作製した。
【００６４】
積層体の作製
（基板の用意）
まず、ＩＩＩ−Ｖ族半導体を結晶成長させるための基板として、１インチの窒化アルミニウム＋Ｃ面単結晶基板（厚み０．５ｍｍ）を用いた。これをＭＯＣＶＤ装置の反応炉内の支持台上に設置した後、水素ガスを１３ｓｌｍの流量で流しながら、加熱体の加熱により基板を１２５０℃まで加熱し、１０分間保持することで基板表面のクリーニングを行った。
【００６５】
（ｎ型半導体層の成長）
次いで、Ｓｉがドープされた厚み１．０μｍのＡｌ０．７Ｇａ０．３Ｎ層を成長した。なお、ＳｉがドープされたＡｌ０．７Ｇａ０．３Ｎ層の形成は、基板温度が１１８０℃、ＴＭＧ流量が１３μｍｏｌ／ｍｉｎ、ＴＭＡ流量が３５μｍｏｌ／ｍｉｎ、ＴＥＳｉ流量が２２ｎｍｏｌ／ｍｉｎ、アンモニア流量が１．５ｓｌｍ、全体のガス流量が１０ｓｌｍ、圧力が４０Ｔｏｒｒの条件で行った。
【００６６】
（活性層の成長）
次に、ノンドープの活性層（バリア層が厚さ１０ｎｍのＡｌ０．７Ｇａ０．３Ｎ、井戸層が厚さ２ｎｍのＡｌ０．４Ｇａ０．６Ｎで、５回の繰り返し構造）を成長した。なお活性層の成長条件は、バリア層でＴＭＧ流量が１６μｍｏｌ／ｍｉｎ、ＴＭＡ流量が１３μｍｏｌ／ｍｉｎ、井戸層でＴＭＧ流量が２２μｍｏｌ／ｍｉｎ、ＴＭＡ流量が１８μｍｏｌ／ｍｉｎであり、その他はＳｉがドープされたＡｌ０．７Ｇａ０．３Ｎ層と同様であった。
【００６７】
（電子ブロック層の成長）
さらに、ノンドープでＡｌ０．９５Ｇａ０．０５Ｎの組成を有する厚み５０ｎｍの電子ブロック層を成長した。なお、電子ブロック層の成長条件は、ＴＭＧ流量が２．２μｍｏｌ／ｍｉｎ、ＴＭＡ流量が３５μｍｏｌ／ｍｉｎであり、その他はＳｉがドープされたＡｌ０．７Ｇａ０．３Ｎ層と同様であった。
【００６８】
（ｐ型半導体層の成長）
次いで、Ｍｇがドープされた厚み５０ｎｍのＡｌ０．７Ｇａ０．３Ｎ層を成長した。なお、ＭｇがドープされたＡｌ０．７Ｇａ０．３Ｎ層の形成は、ＴＥＳｉの代わりにビス（シクロペンタジエニル）マグネシウム（Ｃｐ２Ｍｇ）を流量１．０μｍｏｌ／ｍｉｎで供給する以外は、ＳｉがドープされたＡｌ０．７Ｇａ０．３Ｎ層と同様であった。
【００６９】
続けて、Ｍｇがドープされた厚み５００ｎｍのＧａＮ層を成長した。なお、ＭｇがドープされたＧａＮ層の形成は、基板温度が１０５０℃、ＴＭＧ流量が１１μｍｏｌ／ｍｉｎ、Ｃｐ２Ｍｇ流量が１．０μｍｏｌ／ｍｉｎ、アンモニア流量が３ｓｌｍ、全体のガス流量が６ｓｌｍ、圧力が１５０Ｔｏｒｒの条件で行った。ＭｇがドープされたＧａＮ層の形成後、加熱体の加熱を止め支持台の温度が室温付近まで下がったことを確認して、ＩＩＩ−Ｖ族半導体層が形成された基板をＭＯＣＶＤ装置から取り出した。
【００７０】
上記ＩＩＩ−Ｖ族半導体の作製において、気相成長装置内に供給されたｐ型ドーパント量およびｎ型ドーパントの量は、それぞれ６４μｍｏｌ、１．１μｍｏｌであった。
【００７１】
以上のＩＩＩ−Ｖ族半導体の作製の操作を計１５回繰り返した。なお、各バッチ間では、特許文献２に記載の方法に従い、クリーニング処理を行った。
【００７２】
（積層体の評価）
上記で繰り返し作製した積層体の中心部について、各積層体のｎ型半導体層中のＭｇ量をＳＩＭＳ分析により測定した。図３に、ビス（シクロペンタジエニル）マグネシウムの累積供給量と各積層体におけるｎ型半導体層中のＭｇ量との関係を示した。この測定において、測定下限値はｎ型半導体層中のＭｇ量が２×１０１５ａｔｏｍｓ／ｃｍ３、及びｐ型半導体層中のＳｉ量が２×１０１５ａｔｏｍｓ／ｃｍ３であった。
【００７３】
（発光素子（ＬＥＤ）の作製・評価）
上記１５バッチまでに成長した積層体に公知の方法で電極を形成して発光素子（ＬＥＤ）とし、発光効率（外部量子効率）を測定した。図４に、ｎ型半導体層中のＭｇ量と各積層体から作製した発光素子（ＬＥＤ）の発光効率（外部量子効率）との関係を示した。なお、この発光効率は、電極等に明らかに不備があるものは除き、平均値を求めた。図４には、一バッチ目の積層体から得られた発光素子の発光効率を１とし、その他のバッチの積層体から得られた発光素子の発光効率はその比（発光効率比）と、それら積層体のｎ型半導体層中のＭｇ量（ＳＩＭＳ測定値）との関係を示した。
【００７４】
図４より、１３バッチ目の積層体のｎ型半導体層中のＭｇ量は１×１０１７ａｔｏｍｓ／ｃｍ３であった。また、１３バッチ目の積層体を用いた発光素子（ＬＥＤ）の発光効率比は０．７３であった。この１３バッチ目を製造するまでに気相成長装置に供給したビス（シクロペンタジエニル）マグネシウムの累積供給量は８．３×１０−４ｍｏｌであった。
【００７５】
以上のことから、良品の発光効率比を０．７以上と決定した場合、この気相成長装置を用いた場合には、上記条件においては１３バッチまで製造可能であることが分かった。また、この時、ｐ型ドーパント原料ガスの累積供給量は８．３×１０−４ｍｏｌ以下にすればよいことも分かった。
【００７６】
実施例２
実施例１におけるメモリ効果をリセットするため、実施例１を実施した後に、同気相成長装置にて、基板の下流側端部よりも上流側であって、ドーパント原料ガスが接触する気相成長装置の部材（図２の上流側整流筒１４、下流側整流筒１５、隔離板１６）を交換して、実施例１と同じ条件で積層体を１３バッチ製造した。得られた積層体の評価（ただし、ＳＩＭＳ法分析は省略した。）、および発光素子（ＬＥＤ）の作製、評価を実施例１と同様に実施した。図５にビス（シクロペンタジエニル）マグネシウムの累積供給量と発光効率比の関係を示した。なお、この図５は、実施例１において、ビス（シクロペンタジエニル）マグネシウムの累積供給量と発光効率比との関係を示した図と同じであった。
【００７７】
図５に示す通り、実施例１と同様の結果が得られた。すなわち、良品の発光効率比を０．７以上と決定した場合、この気相成長装置を用いた場合には、上記条件においては１３バッチまで製造可能であることが判明した。
【００７８】
この気相成長装置においては、上記操作によりメモリ効果をリセットすることにより、再び運転可能となり、上記条件においては、１３バッチ（ビス（シクロペンタジエニル）マグネシウムの累積供給量は８．３×１０−４ｍｏｌ）まで可能であることが確認できた。
【００７９】
なお、上記実施例では、ｎ型半導体層中のｐ型ドーパント量を測定した場合の結果しか示していないが、ｐ型半導体層中のｎ型ドーパント量を測定し場合も同様の結果が得られる。
【符号の説明】
【００８０】
１      基板
２      ｎ型クラッド層（２’  ｎ型半導体層）
３      活性層
４      電子ブロック層
５      ｐ型クラッド層
６      ｐ型キャップ層
７      ｐ型半導体層
１２    支持台
１３    加熱体
１４    上流側整流筒
１５    下流側整流筒
１６    隔離板
１７    ＩＩＩ族原料ガス供給手段
１８    Ｖ族原料ガス供給手段
【図１】
2015018985.tif 000002
【図２】
2015018985.tif 000003
【図３】
2015018985.tif 000004
【図４】
2015018985.tif 000005
【図５】
2015018985.tif 000006